ПОРОШКООБРАЗНАЯ КРОЮЩАЯ КОМПОЗИЦИЯ

1. Устойчивая к коррозии и отслаиванию порошкообразная кроющая композиция, содержащая:
- от 40 до 75 мас.% одного или нескольких эпоксидных полимеров по отношению к полной массе композиции, причем данные одного или несколько эпоксидных полимеров имеют ЭЭМ от 700 до 1500;
- более чем 15 мас.%, по меньшей мере, одного армирующего волокна по отношению к полной массе композиции, причем данное по меньшей мере одно армирующее волокно представляет собой стеклянное волокно, и количество стеклянного волокна составляет от 35 до 95 мас.ч. на 100 мас.ч. полимера; и
- от 0,1 мас.% до 5 мас.%, по меньшей мере, одного усилителя адгезии по отношению к полной массе композиции.
2. Композиция по п. 1, в которой один или несколько эпоксидных полимеров имеют ЭЭМ от 730-840.
3. Композиция по п. 1, в которой один или несколько эпоксидных полимеров имеют ЭЭМ от 1150 до 1300.
4. Композиция по п. 1, в которой один или несколько эпоксидных полимеров представляют собой аддукт эпоксида и каучука CTBN, имеющий ЭЭМ от 1000 до 1300.
5. Композиция по п. 1, в которой один или несколько эпоксидных полимеров содержат первый эпоксидный полимер, имеющий ЭЭМ от 730 до 840, и второй эпоксидный полимер, имеющий ЭЭМ от 1150 до 1300.
6. Композиция по п. 5, в которой один или несколько эпоксидных полимеров дополнительно содержат аддукт эпоксида и каучука CTBN, имеющий ЭЭМ от 1000 до 1300.
2
7. Композиция по п. 1, в которой, по меньшей мере, один усилитель адгезии представляет собой модифицированный сополимер, адсорбированный на SiO.
8. Композиция по п. 1, дополнительно содержащая, по меньшей мере, один наполнитель, причем данный по меньшей мере один наполнитель выбирается из группы, которую составляют наполнители карбонат кальция, нефелиновый сиенит и их сочетания.
9. Композиция по п. 8, в которой, по меньшей мере, один карбонатный наполнитель присутствует в количестве от 1 до 10 мас.%, по отношению к полной массе композиции.
10. Композиция по п. 1 дополнительно содержащая, по меньшей мере, одно фенольное отверждающее вещество.
11. Композиция по п. 1 дополнительно содержащая один или несколько восков.
12. Способ нанесения покрытия на стальную подложку, включающий:
- нанесение однослойной порошкообразной кроющей системы, включающей устойчивую к коррозии и отслаиванию порошкообразную кроющую композицию, содержащую от 40 до 75 мас.% по меньшей мере, одного эпоксидного полимера по отношению к полной массе композиции, более чем 15 мас.%, по меньшей мере, одного армирующего волокна по отношению к полной массе композиции, причем, по меньшей мере, одно армирующее волокно представляет собой стеклянное волокно и количество стеклянного волокна составляет от 35 до 95 мас.ч. на 100 мас.ч. полимера, и от 0,1 до 5 мас.%, по меньшей мере, одного усилителя адгезии по отношению к полной массе композиции; и
- нагревание порошкообразной кроющей композиции до эффективной температуры в течение эффективного времени, достаточного для плавления композиции.
13. Способ по п. 12, в котором подложка представляет собой высокопрочную стальную спиральную рессору.
14. Стальная подложка, покрытая однослойной порошкообразной кроющей системой, причем вышеупомянутая однослойная порошкообразная кроющая система включает устойчивую к коррозии и отслаиванию порошкообразную кроющую композицию, содержащую:
- от 40 до 75 мас.%, по меньшей мере, одного эпоксидного полимера по отношению к полной массе композиции, причем данный по меньшей мере один эпоксидный полимер имеет ЭЭМ от 700 до 1300;
- более чем 15 мас.%, по меньшей мере, одного армирующего волокна по отношению к полной массе композиции, причем данное по меньшей мере одно армирующее волокно представляет собой стеклянное волокно и количество стеклянного волокна составляет от 35 до 95 мас.ч. на 100 мас.ч. полимера;
- от 0,1 до 5 мас.% по меньшей мере, одного усилителя адгезии по отношению к полной массе композиции.
15. Подложка по п. 14, где подложка представляет собой высокопрочную стальную спиральную рессору.